(57)【要約】【課題】本発明は、透明な複層塗膜を形成でき、巣穴埋め性、耐タレ性、貯蔵安定性が良好な下地調整塗料組成物を提供すること。【解決手段】下地調整塗料組成物は、コンクリート基材の表面に透明な複層塗膜を形成するために用いられ、主剤（Ａ）と、硬化剤（Ｂ）と、を含み、主剤（Ａ）は、水添ビスフェノール型エポキシ樹脂を含む樹脂成分と、親水性フュームドシリカを含む粘度調整剤と、を含み、硬化剤（Ｂ）は、変性脂肪族ポリアミン化合物を含み、親水性フュームドシリカの平均粒子径は、７〜３０ｎｍであり、主剤（Ａ）の樹脂成分中の固形分１００質量部に対する親水性フュームドシリカの含有量は、３〜１８質量部である。【選択図】なし【特許請求の範囲】
【請求項１】
コンクリート基材の表面に透明な複層塗膜を形成するために用いられ、主剤（Ａ）と、硬化剤（Ｂ）と、を含む下地調整塗料組成物であって、
前記主剤（Ａ）は、水添ビスフェノール型エポキシ樹脂を含む樹脂成分と、親水性フュームドシリカを含む粘度調整剤と、を含み、
前記硬化剤（Ｂ）は、変性脂肪族ポリアミン化合物を含み、
前記親水性フュームドシリカの平均粒子径は、７〜３０ｎｍであり、
前記主剤（Ａ）の樹脂成分中の固形分１００質量部に対する前記親水性フュームドシリカの含有量は、３〜１８質量部である下地調整塗料組成物。
【請求項２】
前記親水性フュームドシリカの平均粒子径は、１２〜２０ｎｍである請求項１に記載の下地調整塗料組成物。
【請求項３】
前記樹脂成分は、（メタ）アクリル樹脂を更に含む請求項１又は２に記載の下地調整塗料組成物。
【請求項４】
前記（メタ）アクリル樹脂は、架橋性シリル基を有し、
前記硬化剤（Ｂ）は、有機錫化合物を更に含む請求項３に記載の下地調整塗料組成物。
【請求項５】
前記粘度調整剤は、脂肪酸アミド化合物を更に含む請求項１〜４のいずれかに記載の下地調整塗料組成物。
【請求項６】
前記硬化剤（Ｂ）は、シランカップリング剤を更に含む請求項１〜５のいずれかに記載の下地調整塗料組成物。
【請求項７】
前記主剤（Ａ）は、ヒンダードアミン系化合物を更に含む請求項１〜６のいずれかに記載の下地調整塗料組成物。
【請求項８】
コンクリート基材の表面に請求項１〜７のいずれかに記載の下地調整塗料組成物を塗布して下地調整層を形成する工程を含む複層塗膜の形成方法。
【請求項９】
前記下地調整層上に芳香環を有さないエポキシ樹脂と、変性脂肪族ポリアミン化合物と、扁平状の無機粒子と、を含む上塗塗料組成物を塗布して上塗層を形成する工程を更に含む請求項８に記載の複層塗膜の形成方法。
【請求項１０】
前記上塗層の酸素透過度は、０．０５ｍｇ／（ｃｍ２・ｄａｙ）以下である請求項９に記載の複層塗膜の形成方法。
【発明の詳細な説明】
【技術分野】
【０００１】
本発明は、コンクリート基材の表面に透明な複層塗膜を形成するために用いられる下地調整塗料組成物及び複層塗膜の形成方法に関する。
【背景技術】
【０００２】
従来、コンクリート基材の表面に硬化性（塗料）組成物によって塗膜を形成することで、風雨や塩害によるコンクリート基材の経年劣化の進行を抑える技術、すなわち耐候性を付与する技術が知られている。更に、コンクリート基材の保全の観点からは、コンクリート基材の経年劣化に伴い表面に生じる亀裂や膨れ及び欠損等を早期に発見する必要があり、コンクリート基材の表面が目視で確認可能であることが求められる。そのため、コンクリート基材の表面に形成される塗膜はコンクリート基材の経年劣化の進行を抑える効果を有すると共に、透明であることが望ましい。
【０００３】
そこで、十分な補強効果と視認性を併せ持つコンクリート補強層として、エポキシ系樹脂からなるプライマー層と、可視光硬化型ビニルエステル樹脂からなる樹脂層と、補強ネット及び補強シートからなるコンクリート補強層をコンクリート基材の表面上に形成する技術が提案されている（例えば、特許文献１参照）。
【０００４】
ところで、コンクリート基材の表面に下地調整塗料組成物を形成する際にコンクリート基材の表面の巣穴由来の発泡を抑えるために、プライマー層を形成する場合がある。しかし、プライマー層を形成した箇所の明度が、他の箇所と比較して低くなると、コンクリート基材の表面が濡れ色になる現象が生じる。これにより、複層塗膜を通してコンクリート基材の表面に生じる亀裂等を目視で確認することが困難になる。従って、プライマー層を有する複層塗膜において、塗膜層が透明であることと共に、プライマー層の形成によりコンクリート基材の表面が濡れ色にならないことが必要である。
【０００５】
特許文献１に記載された発明は、複層塗膜の透明性は十分であるが、プライマー層の形成によりコンクリート基材の表面が濡れ色になるという問題がある。
【０００６】
そこで、コンクリート基材の表面を被覆する下地調整塗料組成物であって、高い透明性を有し且つ塗布によりコンクリート基材の表面が濡れ色にならない複層塗膜が提案されている（例えば、特許文献２参照）。
【先行技術文献】
【特許文献】
【０００７】
【特許文献１】特開２００７−２５１４号公報
【特許文献２】特開２０１７−４７５５８号公報
【発明の概要】
【発明が解決しようとする課題】
【０００８】
コンクリート基材の表面や、プライマー層上に塗布される下地調整塗料組成物（いわゆるパテ）には、コンクリート基材の表面にある巣穴に対しての巣穴埋め性、耐タレ性、貯蔵時の粘度変化が少ない貯蔵安定性のいずれもが良好であることが求められる。しかし、従来の下地調整塗料組成物において、これらの性質は必ずしも良好ではなく、特に巣穴埋め性において課題がある。
【０００９】
本発明は、透明な複層塗膜を形成でき、巣穴埋め性、耐タレ性、貯蔵安定性が良好な下地調整塗料組成物を提供することを目的とする。
【課題を解決するための手段】
【００１０】
本発明は、コンクリート基材の表面に透明な複層塗膜を形成するために用いられ、主剤（Ａ）と、硬化剤（Ｂ）と、を含む下地調整塗料組成物であって、前記主剤（Ａ）は、水添ビスフェノール型エポキシ樹脂を含む樹脂成分と、親水性フュームドシリカを含む粘度調整剤と、を含み、前記硬化剤（Ｂ）は、変性脂肪族ポリアミン化合物を含み、前記親水性フュームドシリカの平均粒子径は、７〜３０ｎｍであり、前記主剤（Ａ）の樹脂成分中の固形分１００質量部に対する前記親水性フュームドシリカの含有量は、３〜１８質量部である下地調整塗料組成物に関する。
【００１１】
また、前記親水性フュームドシリカの平均粒子径は、１２〜２０ｎｍであることが好ましい。
【００１２】
また、前記樹脂成分は、（メタ）アクリル樹脂を更に含むことが好ましい。
【００１３】
また、前記（メタ）アクリル樹脂は、架橋性シリル基を有し、前記硬化剤（Ｂ）は、有機錫化合物を更に含むことが好ましい。
【００１４】
また、前記粘度調整剤は、脂肪酸アミド化合物を更に含むことが好ましい。
【００１５】
また、前記硬化剤（Ｂ）は、シランカップリング剤を更に含むことが好ましい。
【００１６】
また、前記主剤（Ａ）は、ヒンダードアミン系化合物を更に含むことが好ましい。
【００１７】
本発明は、コンクリート基材の表面に上記下地調整塗料組成物を塗布して下地調整層を形成する工程を含む複層塗膜の形成方法に関する。
【００１８】
また、前記下地調整層上に芳香環を有さないエポキシ樹脂と、変性脂肪族ポリアミン化合物と、扁平状の無機粒子と、を含む上塗塗料組成物を塗布して上塗層を形成する工程を更に含むことが好ましい。
【００１９】
また、前記上塗層の酸素透過度は、０．０５ｍｇ／（ｃｍ２・ｄａｙ）以下であることが好ましい。
【発明の効果】
【００２０】
本発明によれば、透明な複層塗膜を形成でき、巣穴埋め性、耐タレ性、貯蔵安定性が良好な下地調整塗料組成物を提供することができる。
【発明を実施するための形態】
【００２１】
＜複層塗膜＞
本実施形態に係る複層塗膜は、コンクリート基材の表面に形成されたプライマー層（Ｉ）と、プライマー層（Ｉ）上に形成された下地調整層（ＩＩ）と、下地調整層（ＩＩ）上に形成された上塗層（ＩＩＩ）と、を含む。ここで、複層塗膜は、プライマー層（Ｉ）を含まなくてもよい。
【００２２】
なお、本明細書において、複層塗膜を透明な複層塗膜と表現する場合があるが、「透明」とは、複層塗膜を介して一方の側から、他方側の状態や物体を認識できるものであればよく、他方側が鮮明に認識できることを必要とするものではない。複層塗膜は、それを介して一方側から他方側の物体の状態を視認できるものであれば、着色されていてもよいし、濁っていてもよい。
【００２３】
本実施形態に係るコンクリート基材は、コンクリート構造物であってもよい。コンクリート構造物としては、例えば、橋梁、トンネル、高架道路、建築物等が挙げられる。複層塗膜は、プライマー層（Ｉ）、下地調整層（ＩＩ）、及び上塗層（ＩＩＩ）をコンクリート基材の表面上に順次配設することにより形成される。具体的には、プライマー塗料組成物をコンクリート基材の表面に塗装（塗布）し硬化させた後、更に下地調整塗料組成物を塗装し硬化させ、更に上塗塗料組成物を塗装し硬化させることで複層塗膜は形成される。
【００２４】
また、本実施形態に係る複層塗膜は、複層塗膜形成前のコンクリート基材の表面上のＬ＊ａ＊ｂ＊表色系におけるＬ値（明度）と、複層塗膜を形成した後の複層塗膜表面上のＬ値との差が−２．０〜４．０となることが好ましい。これにより、コンクリート基材の表面が濡れ色とならず、良好な視認性が確保される。
以下、プライマー塗料組成物、下地調整塗料組成物、上塗塗料組成物について順次説明する。
【００２５】
＜プライマー塗料組成物＞
プライマー塗料組成物は、有機溶剤形塗料、エマルジョン塗料を含む水性塗料又は無溶剤形のいずれの形態であってもよい。有機溶剤形塗料又は水性塗料としては、一液形塗料を用いてもよいし、主剤及び硬化剤からなる二液混合形塗料を用いてもよい。
【００２６】
＜下地調整塗料組成物＞
本実施形態に係る下地調整塗料組成物は、コンクリート基材の表面に透明な複層塗膜を形成するために用いられる。下地調整塗料組成物は、主剤（Ａ）と、硬化剤（Ｂ）と、を含む。主剤（Ａ）は、水添ビスフェノール型エポキシ樹脂（ｂ）を含む樹脂成分と、親水性フュームドシリカ（ｇ）を含む粘度調整剤と、を含む。
また、本実施形態に係る樹脂成分は、（メタ）アクリル樹脂（ａ）を更に含む。また、本実施形態に係る下地調整塗料組成物は、紫外線吸収性化合物（ｃ）と、ヒンダードアミン系化合物（ｄ）と、を更に含む。
また、本実施形態に係る粘度調整剤は、脂肪酸アミド化合物（ｅ）を更に含む。
また、本実施形態に係る硬化剤（Ｂ）は、変性脂肪族ポリアミン化合物（ｈ）を含み、シランカップリング剤（ｉ）と、有機錫化合物（ｊ）と、を更に含む。
【００２７】
［（メタ）アクリル樹脂（ａ）］
本実施形態に係る樹脂成分は、（メタ）アクリル樹脂（ａ）を含む。本実施形態に係る（メタ）アクリル樹脂（ａ）は、いわゆるアクリルシリコン樹脂であり、架橋性シリル基を有する。
（メタ）アクリル樹脂（ａ）は、架橋性シリル基含有エチレン性不飽和モノマーと、他のエチレン性不飽和モノマーとを共重合させることにより得られるものであってもよく、すでに重合体として存在するアクリル樹脂を、架橋性シリル基を有するシリケートオリゴマーで変性して得られるものであってもよい。架橋性シリル基を有するシリケートオリゴマーとしては、テトラメトキシシラン、テトラエトキシシラン等のテトラアルコキシシラン又はテトラフェノキシシランもしくはこれらの加水分解縮合物が用いられる。
【００２８】
架橋性シリル基含有エチレン性不飽和モノマーとしては、例えば、ビニルトリメトキシシラン、ビニルトリエトキシシラン、ビニルメチルジメトキシシラン、アリルトリメトキシシラン、γ−アクリロキシプロピルトリメトキシシラン、γ−メタクリロキシプロピルトリメトキシシラン、γ−アクリロキシプロピルトリブトキシシラン及びγ−メタクリロキシプロピルメチルジメトキシシラン等が挙げられる。
【００２９】
他のエチレン性不飽和モノマーとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、シクロヘキシル（メタ）アクリレート、２−エチルヘキシル（メタ）アクリレート、ドデシル（メタ）アクリレート、スチレン、ビニルトルエン、α−メチルスチレン、（メタ）アクリロニトリル、（メタ）アクリルアミド、酢酸ビニル等が挙げられる。
【００３０】
架橋性シリル基を有するシリケートオリゴマーでアクリル樹脂を変性する方法としては、特に限定されないが、通常のラジカル重合法が挙げられる。そのときに使用される有機溶剤としては、上記シリケートオリゴマーと（メタ）アクリル樹脂を溶解するものであれば適宜選択できる。その具体例としては、例えば、メタノール、エタノール、エチレングリコールモノメチルエーテル、トルエン、キシレン等が挙げられる。
【００３１】
（メタ）アクリル樹脂（ａ）の有する架橋性シリル基としては、式（１）で表される官能基が挙げられる。
【００３２】
［化１］
−［Ｓｉ（Ｒ１）２−ｂ（Ｙ）ｂＯ］ｍ−Ｓｉ（Ｒ２）３−ａ（Ｙ）ａ  ・・・（１）
｛式中、Ｒ１、Ｒ２は、いずれも炭素数１〜２０のアルキル基、炭素数６〜２０のアリール基、炭素数７〜２０のアラルキル基、又は（Ｒ’）３ＳｉＯ−（Ｒ’は炭素数１〜２０の１価の炭化水素基であって、３個のＲ’は同一であってもよく、異なっていてもよい）で示されるトリオルガノシロキシ基を示し、Ｒ１又はＲ２が２個以上存在するとき、それらは同一であってもよく、異なっていてもよい。Ｙは水酸基又は加水分解性基を示し、Ｙが２個以上存在するときそれらは同一であってもよく、異なっていてもよい。ａは０，１，２，又は３を、また、ｂは０，１，又は２を示す。ｍは０〜１９の整数である。ただし、ａ＋ｍｂ≧１であることを満足するものとする。｝
【００３３】
加水分解性基としては、例えば、水素原子、アルコキシ基、アシルオキシ基、ケトキシメート基、アミノ基、アミド基、アミノオキシ基、メルカプト基、アルケニルオキシ基等の官能基が挙げられる。これらのうちでも、アルコキシ基、アミド基、アミノオキシ基が好ましいが、温和な条件で加水分解されることから取り扱いやすいという点で、アルコキシ基がとくに好ましい。アルコキシ基の中では炭素数の少ないものほど反応性が高くなる。例えば、メトキシ基、エトキシ基、プロポキシ基の順に反応性が低くなるので、目的や用途に応じてこれらの官能基を選択できる。
【００３４】
加水分解性基や水酸基は、１個のケイ素原子に１〜３個の範囲で結合することができ、（ａ＋Σｂ）は１〜５個の範囲が好ましい。加水分解性基や水酸基が架橋性シリル基中に２個以上結合する場合には、それらは同じであってもよいし、異なってもよい。架橋性シリル基を形成するケイ素原子は１個以上であるが、シロキサン結合等により連結されたケイ素原子の場合には、２０個以下であることが好ましい。特に、一般式（２）で表される架橋性シリル基が、シリル基の入手が容易である点で好ましい。
【００３５】
［化２］
−Ｓｉ（Ｒ２）３−ｃ（Ｙ）ｃ  ・・・（２）
（式中、Ｒ２、Ｙは前記と同じ、ｃは１〜３の整数）
【００３６】
（メタ）アクリル樹脂（ａ）は、架橋性シリル基のケイ素同士がシロキサン結合を形成することで縮合する。本実施形態に係る樹脂成分が（メタ）アクリル樹脂（ａ）を含むことで、下地調整層（ＩＩ）の耐候性を高められる。
【００３７】
主剤（Ａ）の樹脂成分中の固形分１００質量部（本実施形態においては、主剤（Ａ）の樹脂成分である（メタ）アクリル樹脂（ａ）と、水添ビスフェノール型エポキシ樹脂（ｂ）との合計固形分１００質量部）に対する（メタ）アクリル樹脂（ａ）の含有量は、２０質量部以上であることが好ましく、４０〜６０質量部であることがより好ましい。
【００３８】
［水添ビスフェノール型エポキシ樹脂（ｂ）］
本実施形態に係る水添ビスフェノール型エポキシ樹脂（ｂ）は、硬化剤（Ｂ）に含まれる変性脂肪族ポリアミン化合物（ｈ）と硬化反応する樹脂成分である。水添ビスフェノール型エポキシ樹脂（ｂ）は、芳香環を有さないので、耐候性が高い下地調整層（ＩＩ）を形成できる。水添ビスフェノール型エポキシ樹脂（ｂ）としては、例えば、ビスフェノールＡ型エポキシ樹脂、ビスフェノールＢ型エポキシ樹脂、ビスフェノールＣ型エポキシ樹脂、ビスフェノールＥ型エポキシ樹脂、ビスフェノールＦ型エポキシ樹脂、ビスフェノールＡＤ型エポキシ樹脂、ビスフェノールＳ型エポキシ樹脂等のビスフェノールポリグリシジルエーテル型エポキシ樹脂に水素原子を付加して得られる水添ビスフェノール型ジグリシジルエーテル（例えば、水添ビスフェノールＡ型エポキシ樹脂）が挙げられる。水添ビスフェノール型エポキシ樹脂の市販品としては、具体的には、エポライト４０００（共栄社化学株式会社製）、ＥＰＩＣＬＯＮ  ＥＸＡ−７０１５（ＤＩＣ株式会社製）、ＳＴ−３０００（新日鉄住金化学株式会社製）等が挙げられる。
【００３９】
主剤（Ａ）の樹脂成分中の固形分１００質量部に対する水添ビスフェノール型エポキシ樹脂（ｂ）の含有量は、２０〜８０質量部であることが好ましく、３５〜５０質量部であることがより好ましい。水添ビスフェノール型エポキシ樹脂（ｂ）の含有量が２０質量部未満の場合、下地調整層（ＩＩ）の強度が低下する。水添ビスフェノール型エポキシ樹脂（ｂ）の含有量が８０質量部を超える場合、下地調整層（ＩＩ）の耐候性が低下する。
【００４０】
［紫外線吸収性化合物（ｃ）］
本実施形態に係る主剤（Ａ）は、紫外線吸収性化合物（ｃ）を含む。紫外線吸収性化合物（ｃ）は、下地調整層（ＩＩ）の耐候性を向上させる。紫外線吸収性化合物（ｃ）としては、例えば、トリアジン系化合物、マロン酸エステル系化合物、シュウ酸アニリド系化合物等が挙げられる。
【００４１】
トリアジン系化合物としては、例えば、２，６-ジフェニル−４−（２−ヒドロキシ−４−ヘキシルオキシフェニル)−１，３，５−トリアジン、２−［４−［６（２−ヒドロキシ−３−ドデシルオキシプロピル）オキシ］−２−ヒドロキシフェニル］−４，６−ビス（２，４−ジメチルフェニル）−１，３，５−トリアジンと２−［４−［６（２−ヒドロキシ−３−ドデシルオキシプロピル）オキシ］−２−ヒドロキシフェニル］−４，６−ビス（２，４−ジメチルフェニル）−１，３，５−トリアジンの混合物、２，４−ビス（２，４−ジメチルフェニル）−６−（２−ヒドロキシ−４−イソ−オクチルオキシフェニル）−ｓ−トリアジン、２，４−ビス（２，４−ジメチルフェニル）−６−（２−ヒドロキシ−４−オクチルオキシフェニル）−１，３，５−トリアジン等が挙げられる。市販品としては、具体的には、チヌビン１５７７ＦＦ、チヌビン４００、チヌビン４１１Ｌ（以上、チバ・ジャパン株式会社製）、ＣＹＡＧＡＲＤ  ＵＶ１１６４Ｌ（三井化学株式会社製）等が挙げられる。
【００４２】
マロン酸エステル系化合物としては、例えば、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。市販品としては、具体的には、ホスタビンＰＲ−２５、ホスタビンＢ−ＣＡＰ、ホスタビンＰＲ−３１（以上、クラリアントジャパン株式会社製）等が挙げられる。
【００４３】
シュウ酸アニリド系化合物としては、例えば、２−メチル−２’−エトキシオキサルアニリド、２−エチル−２’−エトキシオキサルアニリド、４，４’−ジオクチルオキシオキサルアニリド、２，２’−ジエトキシオキサルアニリド、２，２’−ジオクチルオキシ−５，５’−ジ−第三ブトキサルアニリド、２，２’−ジドデシルオキシ−５，５’−ジ−第三ブトキサルアニリド、Ｎ，Ｎ’−ビス（３−ジメチルアミノプロピル）オキサルアミド、２−エトキシ−５−第三ブチル−２’−エトキサルアニリド及び２−エトキシ−２’−エチル−５，４’−ジ−第三ブトキサルアニリドとの混合物、ｏ−及びｐ−メトキシ−二置換オキサルアニリドの混合物及びｏ−及びｐ−エトキシ−二置換オキサルアニリドの混合物等が挙げられる。市販品としては、具体的には、ホスタビンＶＳＵ、ホスタビン３２０６、ホスタビンＪＰＶ（以上、クラリアントジャパン株式会社製）、チヌビン３１２（チバ・ジャパン株式会社製）等が挙げられる。
【００４４】
主剤（Ａ）の樹脂成分中の固形分１００質量部に対する紫外線吸収性化合物（ｃ）の含有量は、０．０１〜１０質量部であることが好ましく、０．１〜５質量部であることがより好ましい。紫外線吸収性化合物（ｃ）の含有量が、１０質量部を超える場合、形成される下地調整層（ＩＩ）中で紫外線吸収性化合物（ｃ）が凝集することで強度が低下する。
【００４５】
［ヒンダードアミン系化合物（ｄ）］
本実施形態に係る主剤（Ａ）は、ヒンダードアミン系化合物（ｄ）を含む。ヒンダードアミン系化合物（ｄ）は、下地調整層（ＩＩ）の耐候性を向上させる。ヒンダードアミン系化合物とは、窒素原子に隣接する炭素原子には水素原子がないピペリジン環を有する化合物である。このようなピペリジン環としては、窒素原子に隣接する炭素原子にメチル基が結合している２，２，６，６−テトラメチルピペリジン環が挙げられる。ヒンダードアミン系化合物は、下地調整層（ＩＩ）に紫外線が照射されることにより発生したラジカルを捕捉することで、下地調整層（ＩＩ）の着色を防止する。
【００４６】
ヒンダードアミン系化合物（ｄ）の市販品としては、具体的には、ＣＨＩＭＡＳＳＯＲＢ１１９、ＣＨＩＭＡＳＳＯＲＢ２０２０、ＣＨＩＭＡＳＳＯＲＢ９４４、チヌビン６２２、チヌビンＢ７５、チヌビン７８３、チヌビン１１１、チヌビン７９１、チヌビンＣ３５３、チヌビン４９４、チヌビン４９２、チヌビン１２３、チヌビン１４４、チヌビン１５２、チヌビン２９２、チヌビン５１００、チヌビン７６５、チヌビン７７０、チヌビンＸＴ８５０、チヌビンＸＴ８５５、チヌビン４４０、チヌビンＮＯＲ３７１（以上、チバ・ジャパン株式会社製）、アデカスタブＬＡ−５２、アデカスタブＬＡ−５７、アデカスタブＬＡ−６２、アデカスタブＬＡ−６７、アデカスタブＬＡ−６３、アデカスタブＬＡ−６８ＬＤ、アデカスタブＬＡ−８２、アデカスタブＬＡ−８７、アデカスタブＬＡ−５０１、アデカスタブＬＡ−５０２ＸＰ、アデカスタブＬＡ−５０３、アデカスタブＬＡ−７７、アデカスタブＬＸ−３３５、アデカノールＵＣ−６０５（以上、株式会社ＡＤＥＫＡ製）、サノール（ＳＡＮＯＬ）ＬＳ７７０、サノールＬＳ７６５、サノールＬＳ２９２、サノールＬＳ４４０、サノールＬＳ７４４、サノールＬＳ２６２６、サノールＬＳ９４４（以上、三共ライフテック株式会社製）、ホスタビン（ＨＯＳＴＡＶＩＮ）Ｎ２０、ホスタビンＮ２４、ホスタビンＮ３０、ホスタビンＮ３２１、ホスタビンＰＲ３１、ホスタビン３０５０、ホスタビン３０５１、ホスタビン３０５２、ホスタビン３０５３、ホスタビン３０５５、ホスタビン３０５８、ホスタビン３０６３、ホスタビン３２０６、ホスタビン３２１２、ホスタビンＴＢ０１、ホスタビンＴＢ０２、ナイロスタッブ（Ｎｙｌｏｓｔａｂ）Ｓ−ＥＥＤ（以上、クラリアントジャパン株式会社製）、トミソーブ７７（吉富ファインケミカル株式会社製）、サイアソーブ（ＣＹＡＳＯＲＢ）ＵＶ３３４６、サイアソーブＵＶ３５２９、サイアソーブＵＶ３８５３（サンケミカル株式会社製）、スミソーブ（ＳＵＭＩＳＯＲＢ）ＴＭ６１（住友化学株式会社製）、グッドライト（ＧＯＯＤＲＩＴＥ）ＵＶ３１５９、グッドライトＵＶ３０３４、グッドライトＵＶ３１５０、グッドライト３１１０×１２８（以上ＢＦＧｏｏｄｒｉｃｈ社製）、ユビヌル（ＵＶＩＮＵＬ）４０４９、ユビヌル４０５０、ユビヌル５０５０（以上、ＢＡＳＦ社製）等が挙げられる。
【００４７】
主剤（Ａ）の樹脂成分中の固形分１００質量部に対するヒンダードアミン系化合物（ｄ）の含有量は、０．０１〜１０質量部であることが好ましく、０．１〜５質量部であることがより好ましい。ヒンダードアミン系化合物（ｄ）の含有量が、５質量部よりも高い場合、下地調整層（ＩＩ）の強度が低下する傾向にある。
【００４８】
［脂肪酸アミド化合物（ｅ）］
本実施形態に係る粘度調整剤は、脂肪酸アミド化合物（ｅ）を含む。脂肪酸アミド化合物（ｅ）は、主剤（Ａ）及び硬化剤（Ｂ）を混合した混合塗料組成物に構造粘性を付与する役割を果たす。
【００４９】
脂肪酸アミド化合物（ｅ）の融点は、１００℃〜１４０℃であることが好ましい。脂肪酸アミド化合物（ｅ）の融点が、１００℃未満であると主剤（Ａ）及び硬化剤（Ｂ）を混合した混合塗料組成物の粘度が低下することで、十分な耐タレ性が得難い。一方、脂肪酸アミド化合物（ｅ）の融点が、１４０℃を超えると、低温環境下において脂肪酸アミド化合物（ｅ）が結晶化しやすくなるので、下地調整層（ＩＩ）の透明性が低下する。
【００５０】
脂肪酸アミド化合物（ｅ）は、第一級アミド及び／又は第二級アミドであることが好ましい。アミドの窒素原子に複数の置換基が結合した化合物を使用せず、第一級アミド及び／又は第二級アミドを使用することで、主剤（Ａ）及び硬化剤（Ｂ）を混合した混合塗料組成物により優れた構造粘性を付与することが可能となる。
【００５１】
脂肪酸アミド化合物（ｅ）としては、例えば、パルミチン酸アミド（融点１００℃）、ステアリン酸アミド（融点１００℃）、ベヘン酸アミド（融点１００℃）、ヒドロキシステアリン酸アミド（融点１１０℃）等の飽和脂肪酸モノアミド、メチロールステアリン酸アミド（融点１１１℃）、メチロールベヘン酸アミド（融点１１０℃）等のメチロールアミド類、メチレンビスラウリン酸アミド（融点１３１℃）、メチレンビスヒドロキシステアリン酸アミド（融点１４０℃）、メチレンビスオレイン酸アミド（融点１３１℃）、エチレンビスイソステアリン酸アミド（融点１００℃）、ヘキサメチレンビスヒドロキシステアリン酸アミド（融点１３８℃）、ブチレンビスヒドロキシステアリン酸アミド（融点１４０℃）、エチレンビスオレイン酸アミド（融点１１８℃）、エチレンビスエルカ酸アミド（融点１１５℃）、ヘキサメチレンビスオレイン酸アミド（融点１１９℃）、ｍ−キシリレンビスステアリン酸アミド（融点１２３℃）等のビスアミド類等の脂肪酸エステルアミドが挙げられる。
【００５２】
なお、本願で規定する脂肪酸アミド化合物（ｅ）の融点の好ましい範囲１００℃〜１４０℃に含まれない脂肪酸アミド化合物としては、例えば、ラウリン酸アミド（融点８６℃）、オレイン酸アミド（融点７５℃）、エタノールアミンジステアレート（融点８１℃）、エルカ酸アミド（融点８２℃）、リシノール酸アミド（融点６５℃）、メチレンビスステアリン酸アミド（融点１４３℃）、エチレンビスカプリル酸アミド（融点１６５℃）、エチレンビスラウリン酸アミド（融点１５７℃）、エチレンビスステアリン酸アミド（融点１４３℃）、エチレンビスヒドロキシステアリン酸アミド（融点１４４℃）、エチレンビスベヘン酸アミド（融点１４１℃）、ヘキサメチレンビスベヘン酸アミド（融点１４３℃）、ヘキサメチレンビスステアリン酸アミド（融点１４６℃）等が挙げられる。
【００５３】
脂肪酸アミド化合物（ｅ）として、上記化合物を溶剤でペースト化したものが市販されている。市販品としては、具体的には、Ａ６７０−２０Ｍ（溶剤：ミネラルターペン、ベンジルアルコール、有効成分２０％、融点１３４℃）、Ａ６５０−２０Ｘ（溶剤：キシレン、エチルアルコール、有効成分２０％、融点１００℃以上）、Ａ６０３−２０Ｘ（溶剤：キシレン、有効成分１０％、融点１００℃以上）、６０３−１０Ｘ（溶剤：キシレン、有効成分１０％、融点１００℃以上）、６８５０−２０Ｘ（溶剤：キシレン、エチルアルコール、有効成分２０％、融点１００℃以上）、６８４０−１０Ｘ（溶剤：キシレン、エチルアルコール、有効成分１０％、融点１００℃以上）、６８２０−２０Ｍ（溶剤：ミネラルターペン、ベンジルアルコール、有効成分２０％、融点１００℃以上）、６８１０−２０Ｘ（溶剤：キシレン、エチルアルコール、有効成分２０％、融点１００℃以上）、６９００−１０Ｘ（溶剤：キシレン、エチルアルコール、有効成分１０％、融点１００℃以上）、６９００−２０ＸＮ（溶剤：キシレン、エチルアルコール、有効成分２０％、融点１３４℃以上）、６９００−２０Ｘ（溶剤：キシレン、エチルアルコール、有効成分２０％、融点１００℃以上）（以上、楠本化成株式会社製）等が挙げられる。
【００５４】
主剤（Ａ）の樹脂成分中の固形分１００質量部に対する脂肪酸アミド化合物（ｅ）の含有量は、０．１〜１０質量部であることが好ましく、０．８〜２．８質量部であることがより好ましい。脂肪酸アミド化合物（ｅ）の含有量が１０質量部よりも高い場合、下地調整層（ＩＩ）の透明性が低下する（特に、低温で下地調整層（ＩＩ）を形成する場合に透明性の低下が顕著である）。
【００５５】
［フュームドシリカ］
一般にフュームドシリカは、疎水性フュームドシリカ（ｆ）と親水性フュームドシリカ（ｇ）とに大別される。本実施形態に係る粘度調整剤は、平均粒子径が７〜３０ｎｍの親水性フュームドシリカ（ｇ）を含む。フュームドシリカが、親水性であるか、疎水性であるかということは、主剤（Ａ）の粘度に影響を与える。なお、本明細書において、疎水性フュームドシリカ（ｆ）とは、疎水性表面処理が施されたフュームドシリカのことであり、親水性フュームドシリカ（ｇ）とは、親水性表面処理が施されたフュームドシリカのことである。
【００５６】
疎水性フュームドシリカ（ｆ）、親水性フュームドシリカ（ｇ）及び後述する無機粒子（ｚ）の平均粒子径は、レーザー回折式粒子径分布測定装置（ＳＡＬＤ−３１００：株式会社島津製作所製）によって測定することが可能である。
【００５７】
本実施形態に係る粘度調整剤が親水性フュームドシリカ（ｇ）を含有することで、主剤（Ａ）の粘度が増加する。親水性フュームドシリカ（ｇ）の市販品としては、具体的には、旭化成ワッカーシリコーン株式会社製のＨＤＫシリーズ、トクヤマ株式会社製のレオロシールシリーズ、日本アエロジル社製のＡＥＲＯＳＩＬシリーズ、ＣＡＢＯＴ株式会社製のＣＡＢ−Ｏ−ＳＩＬシリーズ等が挙げられる。
【００５８】
親水性フュームドシリカ（ｇ）の平均粒子径は、下地調整塗料組成物（主剤（Ａ））の粘度の増減に影響を与える。親水性フュームドシリカ（ｇ）の平均粒子径が３０ｎｍ以上であると、粘度を十分に高めることが難しく、貯蔵安定性が低下する。
【００５９】
更に、本実施形態に係る親水性フュームドシリカ（ｇ）の平均粒子径は、７〜３０ｎｍであり、好ましくは１２〜２０ｎｍである。親水性フュームドシリカ（ｇ）の平均粒子径が、７ｎｍ未満であると、塗料への混合性が悪くなり、塗料製造に多くの時間を要する。親水性フュームドシリカ（ｇ）の平均粒子径が、３０ｎｍを超えると、粘性の発現効果が低くなる。
【００６０】
本実施形態において、主剤（Ａ）の樹脂成分中の固形分１００質量部に対する親水性フュームドシリカ（ｇ）の含有量は、３〜１８質量部である。親水性フュームドシリカ（ｇ）の含有量が、３質量部未満であると、巣穴埋め性が低下する。また、親水性フュームドシリカ（ｇ）の含有量が、１８質量部を超えると、透明性が低下する。
【００６１】
本実施形態に係る硬化剤（Ｂ）は、変性脂肪族ポリアミン化合物（ｈ）を含む。本実施形態に係る変性脂肪族ポリアミン化合物（ｈ）は、水添ビスフェノール型エポキシ樹脂（ｂ）と反応して耐候性が高い下地調整層（ＩＩ）を形成する。変性脂肪族ポリアミン化合物（ｈ）は、水添ビスフェノール型エポキシ樹脂（ｂ）との反応性が高く、（メタ）アクリル樹脂（ａ）との相溶性も高い。
【００６２】
変性脂肪族ポリアミン化合物（ｈ）としては、例えば、脂肪族ポリアミンのエポキシ付加物、脂環族（脂環式）ポリアミン、ポリアミドアミン等が挙げられる。変性脂肪族ポリアミン化合物（ｈ）としては、例えば、トーマイド２２５Ｘ、フジキュアーＦＸＵ８７０、フジキュアー５４２０Ｆ（以上、株式会社Ｔ＆Ｋ  ＴＯＫＡ社製）や、アンカマイド５００（エアプロダクツジャパン株式会社製）が挙げられる。
【００６３】
なお、上塗塗料組成物に用いる変性脂肪族ポリアミン化合物と、下地調整塗料組成物に用いる変性脂肪族ポリアミン化合物とは、同じ変性脂肪族ポリアミン化合物を用いても良く、異なる変性脂肪族ポリアミン化合物を用いても良い。
【００６４】
硬化剤（Ｂ）全配合量に対する変性脂肪族ポリアミン化合物（ｈ）の含有量は、６０〜８０質量部であることが好ましい。変性脂肪族ポリアミン化合物（ｈ）の含有量が、６０質量部未満の場合、下地調整層（ＩＩ）の強度や、コンクリート基材の表面への接着性が低下する傾向にある。変性脂肪族ポリアミン化合物（ｈ）の含有量が、８０質量部よりも高い場合、下地調整層（ＩＩ）の耐候性（複層塗膜の耐候性）が低下し、黄変しやすくなる傾向にある。
【００６５】
本実施形態に係る硬化剤（Ｂ）は、シランカップリング剤（ｉ）を含む。本実施形態に係るシランカップリング剤（ｉ）は、（メタ）アクリル樹脂（ａ）の重合体と、水添ビスフェノール型エポキシ樹脂（ｂ）及び変性脂肪族ポリアミン化合物（ｈ）との反応物との相溶性を高め、下地調整層（ＩＩ）の強度を更に向上させる。
【００６６】
シランカップリング剤（ｉ）としては、アミノ基含有シランカップリング剤及びエポキシ基含有シランカップリング剤の少なくとも一方を含有することが好ましい。アミノ基含有シランカップリング剤を用いた場合には、アミノ基含有シランカップリング剤のアミノ基が水添ビスフェノール型エポキシ樹脂（ｂ）のエポキシ基と反応し、アミノ基含有シランカップリング剤に由来するシラノール基が（メタ）アクリル樹脂（ａ）の架橋性シリル基と反応する。エポキシ基含有シランカップリング剤を用いた場合には、エポキシ基含有シランカップリング剤のエポキシ基が変性脂肪族ポリアミン化合物（ｈ）のアミノ基と反応し、エポキシ基含有シランカップリング剤に由来するシラノール基が（メタ）アクリル樹脂（ａ）の架橋性シリル基と反応する。このような反応によって、（メタ）アクリル樹脂（ａ）の重合体と、水添ビスフェノール型エポキシ樹脂（ｂ）及び変性脂肪族ポリアミン化合物（ｈ）の反応物とが架橋され、下地調整層（ＩＩ）の強度が更に向上する。
【００６７】
アミノ基含有シランカップリング剤としては、例えば、γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、γ−（２−アミノエチル）アミノプロピルトリメトキシシラン、γ−（２−アミノエチル）アミノプロピルメチルジメトキシシラン、γ−（２−アミノエチル）アミノプロピルトリエトキシシラン、γ−（２−アミノエチル）アミノプロピルメチルジエトキシシラン、γ−（２−アミノエチル）アミノプロピルトリイソプロポキシシラン、γ−ウレイドプロピルトリメトキシシラン、Ｎ−フェニル−γ−アミノプロピルトリメトキシシラン、Ｎ−ベンジル−γ−アミノプロピルトリメトキシシラン、Ｎ−ビニルベンジル−γ−アミノプロピルトリエトキシシラン等が挙げられる。
アミノ基含有シランカップリング剤の市販品としては、具体的には、ＫＢＥ−９０３（３−アミノプロピルトリエトキシシラン）、ＫＢＭ−６０２（Ｎ−２−（アミノエチル）−３−アミノプロピルメチルジメトキシシラン）及びＫＢＭ−６０３（Ｎ−２−（アミノエチル）−３−アミノプロピルトリメトキシシラン）（以上、全て信越化学工業社製）等が挙げられる。
【００６８】
エポキシ基含有シランカップリング剤としては、例えば、γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン、β−（３，４−エポキシシクロヘキシル）エチルトリエトキシシラン等が挙げられる。
エポキシ基含有シランカップリング剤の市販品としては、具体的には、ＫＢＭ−４０３（３−グリシドキシプロピルトリメトキシシラン）、ＫＢＥ−４０３（３−グリシドキシプロピルトリエトキシシラン）、ＫＢＥ−４０２（３−グリシドキシプロピルメチルジメトキシシラン）、ＫＢＭ−３０３（２−（３，４−エポキシシクロヘキシル）エチルトリメトキシシラン）、ＫＢＭ−４０２（３−グリシドキシプロピルメチルジエトキシシラン）（以上、全て信越化学工業社製）等が挙げられる。
【００６９】
変性脂肪族ポリアミン化合物(ｈ)の全固形分に対するシランカップリング剤（ｉ）の含有量は、０．１〜４０質量部であることが好ましく、１〜３０質量部であることがより好ましい。シランカップリング剤（ｉ）の含有量が、４０質量部を超える場合、下地調整塗料組成物の硬化性が低下する傾向にある。
【００７０】
本実施形態に係る硬化剤（Ｂ）は、有機錫化合物（ｊ）を含む。本実施形態に係る有機錫化合物（ｊ）は、（メタ）アクリル樹脂（ａ）の架橋性シリル基の活性を高め、主剤（Ａ）を硬化させる硬化触媒として機能する。
【００７１】
有機錫化合物（ｊ）としては、例えば、ジブチル錫ラウレート、ジブチル錫オキシド、ジオクチル錫等が挙げられる。変性脂肪族ポリアミン化合物(ｈ)の全固形分に対する有機錫化合物（ｊ）の含有量は、０．０１〜２０質量部であることが好ましく、０．１〜１０質量部であることがより好ましい。有機錫化合物（ｊ）の含有量が、０．０１〜２０質量部であれば十分に（メタ）アクリル樹脂（ａ）の架橋性シリル基の活性を高められる。
【００７２】
本実施形態に係る下地調整塗料組成物は、その機能を阻害しない範囲内で、必要に応じて上記成分以外の添加剤を含有してもよい。添加剤としては、例えば、縮合触媒、紫外線吸収性化合物、酸化防止剤、硬化性調整剤、金属不活性化剤、オゾン劣化防止剤、リン系過酸化物分解剤、滑剤、有色粒子、消泡剤、発泡剤、防蟻剤、防かび剤等が挙げられる。
【００７３】
＜上塗塗料組成物＞
本実施形態に係る上塗塗料組成物は、コンクリート基材の表面に透明な複層塗膜を形成するために用いられる。上塗塗料組成物は、エポキシ樹脂（ｘ）と、変性脂肪族ポリアミン化合物（ｙ）と、扁平状の無機粒子（ｚ）と、を含むことが好ましい。
【００７４】
本実施形態に係るエポキシ樹脂（ｘ）は、芳香環を有さない。エポキシ樹脂（ｘ）が芳香環を有さないことで、耐候性が高い上塗層（ＩＩＩ）を形成できる。芳香環を有さないエポキシ樹脂（ｘ）としては、水添ビスフェノール型エポキシ樹脂、エチレングリコールジグリシジルエーテル、ジエチレングリコールジグリシジルエーテル、プロピレングリコールジグリシジルエーテル、トリプロピレングリコールジグリシジルエーテル、ネオペンジルグリコールジグリシジルエーテル、グレセリンジグリシジルエーテル、トリメチロールプロパントリグリシジルエーテル等を例示することができる。
上塗塗料組成物中の水添ビスフェノール型エポキシ樹脂と、下地調整塗料組成物中の上記水添ビスフェノール型エポキシ樹脂（ｂ）とは同じものであってもよく、異なるものであってもよい。
【００７５】
エポキシ樹脂（ｘ）としては、エポキシ基を一分子中に少なくとも２個有するものが、変性脂肪族ポリアミン化合物（ｙ）との反応性が高く、硬化物が３次元的網目を作りやすいことから好ましい。また、本実施形態に係る上塗塗料組成物を硬化させた時の硬化物が透明であるためには、エポキシ樹脂（ｘ）の他の成分との相溶性が高いことが好ましい。例えば、水添ビスフェノールＡ型エポキシ樹脂は、他の成分との相溶性が高く、透明な硬化物を得やすい上に、上塗層（ＩＩＩ）
が耐候性に優れることから好ましい。
【００７６】
本実施形態に係る上塗塗料組成物の全固形分におけるエポキシ樹脂（ｘ）の含有量は、２５〜７０質量部であることが好ましい。上塗塗料組成物の全固形分におけるエポキシ樹脂（ｘ）の含有量が、２５質量部未満の場合、上塗層（ＩＩＩ）の強度や、下地調整層（ＩＩ）への接着性が低下する傾向にある。上塗塗料組成物の全固形分におけるエポキシ樹脂（ｘ）の含有量が、７０質量部よりも高い場合、上塗層（ＩＩＩ）の耐候性が低下し、黄変しやすくなる傾向にある。
【００７７】
本実施形態に係る変性脂肪族ポリアミン化合物（ｙ）は、エポキシ樹脂（ｘ）と反応して耐候性が高い上塗層（ＩＩＩ）を形成する。上塗塗料組成物中の変性脂肪族ポリアミン化合物（ｙ）と、下地調整塗料組成物中の上記変性脂肪族ポリアミン化合物（ｈ）とは同じものであってもよく、異なるものであってもよい。
【００７８】
本実施形態に係る上塗塗料組成物の全固形分における変性脂肪族ポリアミン化合物（ｙ）の含有量は、２〜２６質量部であることが好ましい。上塗塗料組成物の全固形分における変性脂肪族ポリアミン化合物（ｙ）の含有量が、２質量部未満の場合、上塗層（ＩＩＩ）の強度や、コンクリート基材の表面への接着性が低下する傾向にある。上塗塗料組成物の全固形分における変性脂肪族ポリアミン化合物（ｙ）の含有量が、２６質量部よりも高い場合、上塗層（ＩＩＩ）の耐候性が低下し、黄変しやすくなる傾向にある。
【００７９】
本実施形態に係る無機粒子（ｚ）は、扁平状である。また、無機粒子（ｚ）は、マイカ及びガラスフレークの少なくとも一方であり、その平均アスペクト比は、２０〜１，０００である。無機粒子（ｚ）として平均アスペクト比が上記範囲のマイカ及びガラスフレークを用いることで、上塗層（ＩＩＩ）の酸素遮断性を向上させることができる。無機粒子（ｚ）の平均アスペクト比が、２０未満の場合には上塗層（ＩＩＩ）の酸素遮断性が低下し、１，０００を超える場合には上塗塗料組成物の取り扱いが難しくなる。また、無機粒子（ｚ）の平均アスペクト比は、２０〜２００であることがより好ましく、３２〜１５０であることが更に好ましい。また、上塗層（ＩＩＩ）の隠蔽率を低下させることで、上塗層（ＩＩＩ）の透明性を向上させる観点から、無機粒子（ｚ）はガラスフレークであることが好ましい。
【００８０】
なお、無機粒子（ｚ）の平均アスペクト比は、例えば、レーザー回折式粒度分布測定装置（ＬＭＳ−３０；株式会社セイシン企業製）による５０％平均粒子径（Ｌ）、及び透過型電子顕微鏡による面間隔の平均厚さ（ａ）から、平均アスペクト比＝Ｌ／ａとして算出することができる。
【００８１】
無機粒子（ｚ）の平均粒子径は、１０〜１，０００μｍであることが好ましい。無機粒子（ｚ）の平均粒子径が、１０μｍ未満であると上塗層（ＩＩＩ）の酸素遮断性が低下する傾向にあり、１，０００μｍを超えると上塗層（ＩＩＩ）の透明性が低下する傾向にある。
【００８２】
無機粒子（ｚ）として用いられるマイカとしては、例えば、Ａ−２１Ｓ（平均アスペクト比７０、平均粒子径２３μｍ）、Ａ−４１Ｓ（平均アスペクト比８０、平均粒子径４７μｍ）、ＳＹＡ−２１ＲＳ（平均アスペクト比９０、平均粒子径２７μｍ）、Ｂ−８２（平均アスペクト比１００、平均粒子径１８０μｍ）（以上、全て株式会社ヤマグチマイカ製）が挙げられる。
また、無機粒子（ｚ）として用いられるガラスフレークの市販品としては、具体的には、ＲＣＦ−６００（平均アスペクト比１２０、平均厚さ５μｍ、粒子径１５０〜１，７００μｍの成分が占める割合が８０％以上）、ＲＣＦ−２３００（平均アスペクト比１１５０、平均厚さ２μｍ、粒子径１５０〜１，７００μｍの成分が占める割合が８５％以下）、ＲＣＦ−１６０（平均アスペクト比３２、平均厚さ５μｍ、粒子径４５〜３００μｍの成分が占める割合が６５％以上）、（以上、全て日本板硝子株式会社製）等が挙げられる。
【００８３】
本実施形態に係る上塗塗料組成物の全固形分における無機粒子（ｚ）の含有量は、６〜２８質量部であることが好ましい。上塗塗料組成物の全固形分における無機粒子（ｚ）の含有量が、６質量部未満の場合、上塗層（ＩＩＩ）の酸素遮断性が低下する。上塗塗料組成物の全固形分における無機粒子（ｚ）の含有量が、２８質量部よりも高い場合、上塗層（ＩＩＩ）の透明性が失われる。無機粒子（ｚ）の含有量は、８〜２２質量部であることがより好ましく、１０〜２０質量部であることが更に好ましい。
【００８４】
本実施形態に係る上塗塗料組成物は、架橋性シリル基を少なくとも１個有する（メタ）アクリル樹脂を含有することが好ましい。上塗塗料組成物中の（メタ）アクリル樹脂と、下地調整塗料組成物中の（メタ）アクリル樹脂（ａ）とは同じものであってもよく、異なるものであってもよい。（メタ）アクリル樹脂は、架橋性シリル基のケイ素同士がシロキサン結合を形成することで縮合する。本実施形態に係る上塗塗料組成物が（メタ）アクリル樹脂を更に含有することで、より耐候性が高い上塗層（ＩＩＩ）を形成できる。
【００８５】
本実施形態に係る上塗塗料組成物の全固形分における（メタ）アクリル樹脂の含有量は、３０〜７０質量部であることが好ましく、５０〜６０質量部であることがより好ましい。上塗塗料組成物の全固形分における（メタ）アクリル樹脂の含有量が、３０質量部未満の場合、上塗層（ＩＩＩ）の耐候性が低下し、黄変しやすくなる傾向にある。上塗塗料組成物の全固形分における（メタ）アクリル樹脂の含有量が、７０質量部よりも高い場合、相対的に架橋性シリル基の量が大きくなるので、得られる上塗塗料組成物の貯蔵安定性が低下しやすくなる傾向にある。
【００８６】
更に、本実施形態に係る上塗塗料組成物は、シランカップリング剤を含有することが好ましい。上塗塗料組成物中のシランカップリング剤と、下地調整塗料組成物中のシランカップリング剤（ｉ）とは同じものであってもよく、異なるものであってもよい。シランカップリング剤は、上塗塗料組成物が上塗層（ＩＩＩ）を形成する際に、（メタ）アクリル樹脂の重合体と、エポキシ樹脂（ｘ）及び変性脂肪族ポリアミン化合物（ｙ）の反応物との相溶性を高め、上塗層（ＩＩＩ）の強度を更に向上させる。
【００８７】
本実施形態に係る上塗塗料組成物の全固形分におけるシランカップリング剤の含有量は、０．１〜２０質量部であることが好ましい。上塗塗料組成物の全固形分におけるシランカップリング剤の含有量が、０．１質量部未満の場合、上塗層（ＩＩＩ）の透明性が低下する傾向にある。上塗塗料組成物の全固形分におけるシランカップリング剤の含有量が、２０質量部を超える場合、上塗塗料組成物の硬化性が低下する傾向にある。
【００８８】
上述したように、本実施形態に係る下地調整塗料組成物及び上塗塗料組成物は、主剤と硬化剤とが用いられるいわゆる二液混合形の塗料組成物である。これらの主剤及び硬化剤の調製方法としては、特別の方法を必要とせず、当業者において通常用いられる方法を使用することができる。
例えば主剤の調製方法としては、樹脂ビヒクル成分、すなわち、架橋性シリル基を少なくとも１個有する（メタ）アクリル樹脂（ａ）と水添ビスフェノール型エポキシ樹脂（ｂ）を予めワニスにしたものに、上記添加剤等のその他の成分を混入し、ディスパー、２軸ディスパー、ボールミル、Ｓ．Ｇ．ミル、ロールミル、プラネタリミキサー等の分散機で分散することにより調製する方法が挙げられる。
また、例えば硬化剤の調製方法としては、変性脂肪族ポリアミン化合物（ｈ）と、シランカップリング剤（ｉ）と、更に必要に応じて有機溶媒を混入し、ディスパー、ボールミル、Ｓ．Ｇ．ミル、ロールミル等の分散機で分散することにより調製する方法が挙げられる。
【００８９】
＜プライマー層（Ｉ）、下地調整層（ＩＩ）、上塗層（ＩＩＩ）の形成＞
本実施形態に係るプライマー層（Ｉ）、下地調整層（ＩＩ）及び上塗層（ＩＩＩ）は、それぞれ混合工程と、塗装工程と、硬化工程と、を有する。なお、一液形塗料を用いる場合、混合工程は有さない。
混合工程では、上記実施形態における主剤及び硬化剤を混合して混合塗料組成物（混合された各塗料組成物）を得る。
【００９０】
混合工程における上記二液混合形の塗料組成物の主剤及び硬化剤の混合方法は特に限定されない。混合方法としては、主剤及び硬化剤を配合し、ハンドミキサーやスタティックミキサーで混合する方法が挙げられる。
【００９１】
主剤及び硬化剤の配合比は、全固形分換算で７０／３０〜９０／１０とすることが好ましい。このような配合比とすることで、塗膜の形成が円滑に進行する。なお、主剤及び硬化剤以外の第三成分を必要に応じて添加してもよい。
【００９２】
本実施形態に係る各塗料組成物の全固形分濃度は、８０〜１００質量部であることが好ましい。各塗料組成物の全固形分濃度が、８０質量部未満であると、混合塗料組成物の構造粘性が低下する傾向にある。また、各塗料組成物が（メタ）アクリル樹脂を含有する場合には、（メタ）アクリル樹脂のシリル基と反応する官能基を有さない有機溶剤を、混合塗料組成物に添加して、適正な粘度に調整することも可能である。その具体例としては、メタノール、エタノール、エチレングリコールモノメチルエーテル、トルエン、キシレン等が挙げられる。
【００９３】
塗装工程では、各塗料組成物を、コテ又はローラーを用いて、硬化後の合計複層膜厚（目標乾燥膜厚）が３００μｍ〜１，５００μｍとなるように、コンクリート構造物の基材の表面に塗装する。本実施形態において、コテ又はローラーを用いて手塗りによって塗装するので、コンクリート構造物の設置された現場においても簡便に作業を行うことができる。本実施形態では、プライマー塗料組成物の塗装工程においては刷毛又はローラーを用い、下地調整塗料組成物及び上塗塗料組成物の塗装工程においてはコテを用いることが好ましい。
【００９４】
塗装工程において、各塗料組成物を、硬化後の合計膜厚が３００μｍ未満となるように塗装した場合、コンクリート基材の防食及び保護効果が低くなってしまう。一方、混合塗料組成物を、硬化後の膜厚が１，５００μｍを超えるように塗装した場合、複層塗膜の形成のために使用する各塗料組成物の量が多くなるのでコストが高くなる上に、複層塗膜の透明性が低下する。更に、垂直面において塗料流れ（タレ）が生じるため、塗装作業性が著しく低下する。硬化後の合計膜厚が７００μｍ〜１，３００μｍとなるように塗装することがより好ましい。
【００９５】
硬化工程では、コンクリート基材の表面に塗装された各塗料組成物を硬化させて透明な塗膜を形成させる。硬化工程における、混合塗料組成物の硬化方法は特に限定されないが、通常コンクリート基材は屋外に設置されているので、自然条件で放置することにより塗膜を形成させる。
【００９６】
本実施形態においては、コンクリート基材の表面に、プライマー塗料組成物を塗装（塗布）し、硬化させることでプライマー層（Ｉ）を形成する。その後、プライマー層（Ｉ）上に下地調整塗料組成物を塗布し、硬化させることで下地調整層（ＩＩ）を形成する。その後、下地調整層（ＩＩ）上に上塗塗料組成物を塗布し、硬化させることで上塗層（ＩＩＩ）を形成する。これにより透明な複層塗膜を形成する。
【００９７】
本実施形態に係る複層塗膜は、予防保全をする目的で、建造直後のコンクリート基材に対して適用してもよいし、補修をする目的で、既に亀裂の入ってしまったコンクリート基材に対して適用してもよい。また、工場等で予め製造されたいわゆるプレキャストコンクリート製品に適用してもよい。
【００９８】
上記の上塗層（ＩＩＩ）の酸素透過度は、０．０５ｍｇ／（ｃｍ２・ｄａｙ）以下であることが好ましい。上塗層（ＩＩＩ）の酸素透過度が０．０５ｍｇ／（ｃｍ２・ｄａｙ）を超える場合、無機粒子（ｚ）の含有量が多くなるので形成される上塗層（ＩＩＩ）の透明性が損なわれる。
酸素透過度の測定は、製科研式フィルム酸素透過率計を用いて行うことができる。
【００９９】
上記の上塗層（ＩＩＩ）の隠蔽率は、４５％以下であることが好ましい。硬化後の膜厚が３００μｍである上塗層（ＩＩＩ）の隠蔽率が４５％を超える場合には、上塗層（ＩＩＩ）の透明性が損なわれるので、コンクリート基材の表面の状態を観察するのが困難になる。なお、硬化後の膜厚が３００μｍである上塗層（ＩＩＩ）の隠蔽率は５〜４５％であることが好ましい。硬化後の膜厚が３００μｍである上塗層（ＩＩＩ）の隠蔽率が５％未満である場合には、実質的に無機粒子（ｚ）の配合量が少なくなるため、上塗層（ＩＩＩ）の酸素透過度が大きくなる傾向にある。
【０１００】
上塗層（ＩＩＩ）の隠蔽率は以下のような方法で求めることができる。
まず、ＪＩＳ  Ｋ  ５６００−４−１  Ｂに準拠した、塗料の一般的な試験方法に用いる隠蔽率試験紙（日本テストパネル株式会社製）に、上塗塗料組成物を塗装する。次いで、２３℃で７日間放置した試験紙について、色彩色差計（コニカミノルタ社製、ＣＲ―４００）を用いて、白色部（ＹＷ）と黒色部（ＹＢ）における三刺激値Ｙを測定し、隠蔽率ＹＢ／ＹＷを百分率で算出する。
【０１０１】
以上説明したように、本実施形態に係る下地調整塗料組成物は、コンクリート基材の表面に透明な複層塗膜を形成するために用いられ、主剤（Ａ）と、硬化剤（Ｂ）と、を含む下地調整塗料組成物であって、主剤（Ａ）は、水添ビスフェノール型エポキシ樹脂を含む樹脂成分と、親水性フュームドシリカを含む粘度調整剤と、を含み、硬化剤（Ｂ）は、変性脂肪族ポリアミン化合物を含み、親水性フュームドシリカの平均粒子径は、７〜３０ｎｍであり、主剤（Ａ）の樹脂成分中の固形分１００質量部に対する親水性フュームドシリカの含有量は、３〜１８質量部である。これにより、巣穴埋め性、耐タレ性、貯蔵安定性が良好な下地調整塗料組成物によって透明な複層塗膜の下地調整層（ＩＩ）を形成できる。
【０１０２】
また、本実施形態に係る親水性フュームドシリカの平均粒子径は、好ましくは１２〜２０ｎｍである。これにより、下地調整塗料組成物の巣穴埋め性、耐タレ性をより高められる。
【０１０３】
また、本実施形態に係る樹脂成分は、（メタ）アクリル樹脂（ａ）を更に含む。これにより、下地調整層（ＩＩ）の耐候性を高められる。
【０１０４】
また、本実施形態において、（メタ）アクリル樹脂（ａ）は、架橋性シリル基を有し、硬化剤（Ｂ）は、有機錫化合物（ｊ）を更に含む。これにより、下地調整層（ＩＩ）の強度を高められる。
【０１０５】
また、本実施形態に係る粘度調整剤は、脂肪酸アミド化合物（ｅ）を含む。これにより、主剤（Ａ）及び硬化剤（Ｂ）を混合した混合塗料組成物に構造粘性が付与されるので、下地調整塗料組成物の巣穴埋め性、耐タレ性をより高められる。
【０１０６】
また、本実施形態に係る硬化剤（Ｂ）は、シランカップリング剤（ｉ）を更に含む。これにより、下地調整層（ＩＩ）の強度を高められる。
【０１０７】
また、本実施形態に係る主剤（Ａ）は、ヒンダードアミン系化合物（ｄ）を含む。これにより、下地調整層（ＩＩ）の強度を高められる。
【０１０８】
また、本実施形態に係る複層塗膜の形成方法は、コンクリート基材の表面に下地調整塗料組成物を塗布して下地調整層（ＩＩ）を形成する工程を含む。また、下地調整層上に芳香環を有さないエポキシ樹脂と、変性脂肪族ポリアミン化合物と、扁平状の無機粒子と、を含む上塗塗料組成物を塗布して上塗層を形成する工程を更に含む。また、上塗層（ＩＩＩ）の酸素透過度は、０．０５ｍｇ／（ｃｍ２・ｄａｙ）以下である。これにより、上塗層（ＩＩＩ）が十分な膜厚となっても透明性が損なわれない。
【０１０９】
なお、本発明は上記実施形態に限定されるものではなく、本発明の目的を達成できる範囲での変形、改良は本発明に含まれる。
【０１１０】
例えば、上塗層（ＩＩＩ）を形成する上塗塗料組成物は、エポキシ樹脂（ｘ）と、変性脂肪族ポリアミン化合物（ｙ）と、扁平状の無機粒子（ｚ）と、を含む例を説明したが、これに限定されない。上塗塗料組成物は、エポキシ樹脂（ｘ）、変性脂肪族ポリアミン化合物（ｙ）、扁平状の無機粒子（ｚ）を含まなくてもよい。
【実施例】
【０１１１】
＜下地調整塗料組成物＞
表１及び表２に示した質量比率（固形分の質量比率、質量部）で、主剤（Ａ）、硬化剤（Ｂ）の各成分を調製することにより、各実施例、比較例の下地調整塗料組成物を得た。なお、実施例１と実施例１７の下地調整塗料組成物は同様である。
【０１１２】
［主剤（Ａ）］
各実施例、比較例の主剤（Ａ）には、以下の市販品を用いた。
・（メタ）アクリル樹脂（ａ）：ＴＡポリマーＳＡ１２０Ｓ、カネカ社製
・水添ビスフェノール型エポキシ樹脂（ｂ）：エポライト４０００、共栄社化学社製
・紫外線吸収性化合物（ｃ）：ホスタビン３２０６、クラリアントジャパン社製
・ヒンダードアミン系化合物（ｄ）：ＣＨＩＭＡＳＳＯＲＢ１１９、チバ・ジャパン社製
【０１１３】
各実施例、比較例の主剤（Ａ）のうち、粘度調整剤には、以下の市販品を用いた。
・脂肪酸アミド化合物（ｅ）：ステアリン酸アミド、和光純薬工業社製
・フュームドシリカＡ：アエロジル２００（親水性、粒子径１２ｎｍ）、日本アエロジル社製
・フュームドシリカＢ：アエロジル９０Ｇ（親水性、粒子径２０ｎｍ）、日本アエロジル社製
・フュームドシリカＣ：アエロジル１３０（親水性、粒子径１６ｎｍ）、日本アエロジル社製
・フュームドシリカＤ：アエロジル３００（親水性、粒子径７ｎｍ）、日本アエロジル社製
・フュームドシリカＥ：ｓｉｃａｓｔａｒ４３−００−３０１（親水性、粒子径３０ｎｍ）、コアフロント社製
・フュームドシリカＦ：ｓｉｃａｓｔａｒ４３−００−５０１（親水性、粒子径５０ｎｍ）、コアフロント社製
・フュームドシリカＧ：アエロジルＲＸ２００（疎水性、粒子径１２ｎｍ）、日本アエロジル社製
・フュームドシリカＨ：アエロジルＲＹ２００（疎水性、粒子径１２ｎｍ）、日本アエロジル社製
【０１１４】
［硬化剤（Ｂ）］
各実施例、比較例の硬化剤（Ｂ）には、以下の市販品を用いた。
・変性脂肪族ポリアミン化合物（ｈ）：フジキュアー５４２０Ｆ、Ｔ＆Ｋ  ＴＯＫＡ社製
・シランカップリング剤（ｉ）：ＫＢＭ―６０２、信越化学工業社製
・有機錫化合物（ｊ）：ジブチル錫オキシド、東京化成工業社製
【０１１５】
＜下地調整塗料組成物の評価＞
［粘度、ＴＩ値］
各実施例、比較例の主剤（Ａ）を粘度（ＴＩ値）の評価に用いた。各実施例、比較例の主剤（Ａ）（以下「粘度評価試験液」という。）の温度を２３℃に調節し、ブルックフィールド型回転粘度計を使用して測定条件２３℃にて、低速（６ｒｐｍ）で攪拌した際の粘度と高速（６０ｒｐｍ）で攪拌した際の粘度を測定し、表１及び表２に示した。その結果をもとに低速攪拌での粘度と高速攪拌での粘度との比（６ｒｐｍで攪拌した際の粘度（Ｐａ・ｓ）／６０ｒｐｍで攪拌した際の粘度（Ｐａ・ｓ））を算出し、これを貯蔵安定試験前のＴＩ値として表１及び表２に示した。
続いて、粘度評価試験液を５０℃のインキュベーターに投入し４週間させた後でＴＩ値を算出し、算出された値を貯蔵安定試験後のＴＩ値として表１及び表２に示した。貯蔵安定試験前後のＴＩ値の差は、±０．５未満であることが好ましい。
続いて、粘度評価試験液を５℃に温度調節し、ＴＩ値を算出し、算出された値を低温（５℃）でのＴＩ値として表１及び表２に示した。５℃でのＴＩ値と、２３℃でのＴＩ値との差は、０．５未満であることが好ましい。
【０１１６】
［巣穴埋め性］
試験板（１００ｍｍ×１００ｍｍ×１００ｍｍのモルタル、水：セメント：砂＝０．６：１：２）にドリルで直径１．５ｃｍ、深さ４ｃｍの穴をあけ、各実施例、比較例の下地調整塗料組成物（主剤（Ａ）と硬化剤（Ｂ）の混合物）をヘラにて穴を埋めるように塗装した。なお、塗装の際はできる限り穴のみに試験塗液が充填されるように、力を加えて塗装した。２３℃、相対湿度５０％で２４時間保持した後、埋めた穴を確認し、穴から垂れている塗膜の長さ（ｃｍ）をノギスで測定し、表１及び表２に示した。なお、垂れている長さは、３ｃｍ以内であることが好ましく、２ｃｍ以内であることが更に好ましい。
【０１１７】
［耐候性（色差）］
試験板（７０ｍｍ×７０ｍｍ×２０ｍｍのモルタル、水：セメント：砂＝０．６：１：２）に、各実施例、比較例の下地調整塗料組成物（主剤（Ａ）と硬化剤（Ｂ）の混合物）を、コテにて塗装した。なお、塗装する混合塗料組成物の量は、乾燥膜厚が３００μｍとなる量とした。続いて、試験板表面の塗膜にスーパーＵＶ試験機（アイスーパーテスターＳＵＶ−Ｗ１５１、岩崎電気株式会社製）を用いて、波長２９５〜４５０ｎｍ、照度１００ｍＷ／ｃｍ、ブラックパネル温度６３±３℃の紫外線を、光源から２４０ｎｍの距離で照射した。紫外線の照射４時間、結露（イオン交換水シャワーリング）４時間、休止０．１時間のサイクルを、紫外線の照射時間が合計１００時間となるまで繰り返した。紫外線を１００時間照射した後の、塗膜の黄変度を確認した。
【０１１８】
黄変度は、ＪＩＳ  Ｋ  ５６００  ４−１  Ｂ法に準拠した隠蔽率試験紙の白色部に塗膜をあわせ、ｂ値をＪＩＳ  Ｋ  ７１０５（２００４年度）にしたがって反射法で測定し、ｂ値と反射前後の＊値との差（色差Δｂ）を求めた。結果を表１及び表２に示した。Δｂが２０未満であることが好ましく、５未満であることがより好ましい。
【０１１９】
［タレ性（塗装作業性）］
塗装試験板（材質：石綿スレート板、縦３００ｍｍ×横２００ｍｍ）の横方向の端部から５ｃｍの領域（縦３００ｍｍ×横５０ｍｍ）を養生テープ（日東電工株式会社製、商品名：マスキングテープＮｏ．７２０建築塗装用）で覆った。次に、当該塗装試験板を水平面に置き、各実施例、比較例の下地調整塗料組成物（主剤（Ａ）と硬化剤（Ｂ）の混合物）を、コテにて塗装した。なお、塗装する混合塗料組成物の量は、乾燥膜厚が３００μｍとなる量とした。塗装後直ぐに塗装試験板から養生テープを剥がし、次いで、養生テープにて覆われていた部分が下側になるように塗装試験板を垂直面に設置し１０分間放置した後、タレの発生状態について目視にて確認をした。それぞれの混合塗料組成物について、養生テープにて覆われていた部分と覆われていなかった部分の境界を基準として、生じたタレの長さをノギスにて測定し、結果を表１及び表２に示した。タレの長さは３ｃｍ未満であることが好ましく、１ｃｍ未満であることがより好ましい。
【０１２０】
＜塗膜の評価＞
［酸素透過度］
テフロン（登録商標）板上に離型紙を敷き、実施例１７の上塗塗料組成物を硬化後の膜厚（乾燥膜厚）が７５０μｍとなるよう塗装し、乾燥した後、離型紙を剥がすことで遊離塗膜を得た。塗装後、２８日間、温度２３℃、相対湿度５０％で養生した。酸素透過度の測定は、製科研式フィルム酸素透過率計を用いて、下記の手順で行なった。算出された酸素透過度を表１に示した。
【０１２１】
１．遊離塗膜の表面側に白金電極（陰極）を密着させた。
２．電極セル中に０．５Ｎ塩化カルシウム溶液５ｍＬを入れた電極を、蒸留水を満たしたビーカーの中に入れた。
３．蒸留水を満たしたビーカーの中へ電極を入れた。
４．蒸留水中に窒素ガスを２００ｍＬ／ｍｉｎの流速で吹き込み、酸素ガスを完全に追い出すことで記録計電流を安定させた後、記録計のゼロ点を合わせた。
５．蒸留水中に酸素ガスを２００ｍＬ／ｍｉｎの流速で吹き込み、酸素の透過量が一定となった時の電流値を読み取り、酸素透過度（単位：ｍｇ／（ｃｍ２・ｄａｙ））を算出した。
【０１２２】
なお、表１に示した上塗塗料組成物として、タフガードクリヤー上塗（日本ペイント社製）を用いた。
【０１２３】
［透明性（塗装時の隠蔽率）］
ＪＩＳ  Ｋ  ５６００−４−１  Ｂに準拠した、塗料の一般的な試験方法に用いる隠蔽率試験紙（日本テストパネル株式会社製）に、各実施例、比較例の各塗料組成物を表１及び表２に示した目標となる乾燥膜厚（硬化後の膜厚）となるようにコテで塗装した。隠蔽率試験紙を２３℃で７日間放置して各実施例、比較例の塗膜を得た。
【０１２４】
得られた塗膜（複層塗膜）について、分光光度計（コニカミノルタ社製、ＣＲ―４００）を用いて、白色部（ＹＷ）と黒色部（ＹＢ）における三刺激値Ｙを測定し、隠蔽率ＹＢ／ＹＷを百分率で算出した。当該隠蔽率の結果を塗膜の透明性として評価した。結果を表１及び表２に示した。
ＹＢ／ＹＷの値が小さいほど塗膜の透明性が高いので、ＹＢ／ＹＷは、４５以下が好ましく、３５以下がより好ましい。一方、ＹＢ／ＹＷが４５を超える塗膜は透明性が不良で、コンクリート基材の表面の状態の変化（亀裂の発生等）を目視で観察することが困難であった。
【０１２５】
【表１】
2019085460.tif 000002
【０１２６】
【表２】
2019085460.tif 000003
【０１２７】
実施例１〜実施例１７と比較例１との比較により、フュームドシリカを含まないと、巣穴埋め性（及び耐タレ性）が低下することが確認された。また、実施例１〜実施例１７と比較例２、比較例３との比較により、親水性フュームドシリカ（ｇ）を含まないと、貯蔵安定性（例えば低温環境での貯蔵安定性）が低下することが確認された。
【０１２８】
実施例１〜実施例１７と比較例４との比較により、親水性フュームドシリカ（ｇ）の平均粒子径が３０ｎｍを超えると、巣穴埋め性（及び耐タレ性）が低下することが確認された。
【０１２９】
実施例１〜実施例１７と比較例５との比較により、主剤（Ａ）の樹脂成分中の固形分１００質量部に対する親水性フュームドシリカ（ｇ）の含有量が、３質量部未満であると、巣穴埋め性（及び耐タレ性）が低下することが確認された。また、実施例１〜実施例１７と比較例６との比較により、主剤（Ａ）の樹脂成分中の固形分１００質量部に対する親水性フュームドシリカ（ｇ）の含有量が、１８質量部を超えると、透明性が低下することが確認された。
【０１３０】
実施例１〜実施例１７と比較例７との比較により、主剤（Ａ）が水添ビスフェノール型エポキシ樹脂（ｂ）を含まないと、貯蔵安定性（例えば低温環境での貯蔵安定性）が低下することが確認された。また、実施例１〜実施例１７と比較例８との比較により、硬化剤（Ｂ）が変性脂肪族ポリアミン化合物を含まないと、巣穴埋め性（及び耐タレ性）が低下することが確認された。
【０１３１】
実施例１〜実施例１６と実施例１７との比較により、下地調整塗料組成物に対して、膜厚が７５０μｍ以上の上塗層（ＩＩＩ）が形成されても、酸素透過度は、０．０５ｍｇ／（ｃｍ２・ｄａｙ）以下となり、上塗層（ＩＩＩ）が十分な膜厚となっても透明性が損なわれないことが確認された。